(57)【要約】【課題】水性顔料ペーストにおいて、揮発性有機化合物を含まず、しかも均一に顔料が分散していること。【解決手段】水性顔料ペーストにおいては、着色顔料としてカーボンブラック、体質顔料としてタルク、炭酸カルシウム、硫酸バリウム、防錆顔料としてリン酸亜鉛、酸化亜鉛、メタホウ酸バリウムを、「分子量が５０００〜３００００の範囲内で酸価が８〜１００の範囲内であるカルボン酸系界面活性剤」として、分子量が１５０００で酸価が３０のカルボン酸系界面活性剤を用いた。これに溶媒としての水を加えて、分散機として１リットルのサンドミルを使用し、分散メディアとしては２ｍｍのガラスビーズを用いて、１時間分散を行って実施例１乃至実施例６までの６種類の水性顔料ペーストを作製した。いずれも良好な分散状態を示し、２０℃における粘度が２５０ｃＰ〜４００ｃＰと適切な粘度範囲内で、揮発性有機化合物（ＶＯＣ）の含有量はゼロであった。【選択図】なし【特許請求の範囲】
【請求項１】
揮発性有機化合物を含まない水性顔料ペーストであって、
着色顔料及び／または体質顔料及び／または防錆顔料と、
分子量が５０００〜３００００の範囲内で酸価が８〜１００の範囲内であるカルボン酸系界面活性剤と、
溶媒としての水とを含有することを特徴とする水性顔料ペースト。
【請求項２】
前記水性顔料ペースト中における前記着色顔料、前記体質顔料、前記防錆顔料の合計含有量が１重量％〜８０重量％の範囲内であり、前記カルボン酸系界面活性剤の含有量が０．０１重量％〜１０重量％の範囲内であり、前記溶媒としての水の含有量が１０重量％〜９０重量％の範囲内であることを特徴とする請求項１に記載の水性顔料ペースト。
【請求項３】
請求項１または請求項２に記載の水性顔料ペーストと、
水溶性樹脂及び／またはディスパージョン樹脂及び／またはエマルジョン樹脂と、
溶媒としての水とを含有することを特徴とする水性塗料組成物。
【請求項４】
前記水性塗料組成物中における前記水性顔料ペーストの含有量が５重量％〜８０重量％の範囲内であり、前記水溶性樹脂、前記ディスパージョン樹脂、前記エマルジョン樹脂の合計含有量が１０重量％〜９０重量％の範囲内であり、前記溶媒としての水の含有量が５重量％〜７０重量％の範囲内であることを特徴とする請求項３に記載の水性塗料組成物。
【発明の詳細な説明】
【技術分野】
【０００１】
本発明は、揮発性有機化合物（ＶＯＣ）を含まない水性顔料ペースト及びその水性顔料ペーストを用いてなる水性塗料組成物に関するものである。
【背景技術】
【０００２】
近年、自動車等の表面塗装に用いられる塗料において、環境保護の観点から揮発性有機化合物（ＶＯＣ）を削減するために、塗料の水性化が進んでいる。水性塗料の一例として、特許文献１に記載された「顔料分散用水性樹脂組成物の製造方法」の発明、及び特許文献２に記載された「水性樹脂組成物及びこれを用いた塗料」の発明がある。
【０００３】
特許文献１に記載された発明においては、酸価が５以上、好ましくは８〜１００であるエチレン性不飽和モノマー混合液、分子量調整剤及び重合開始剤からなる原料を乳化重合して、数平均分子量が２５０００以下、好ましくは３０００〜２５０００のエマルジョン樹脂組成物を得る工程と、得られたエマルジョン樹脂組成物を塩基性中和剤によって中和させる工程とを含む顔料分散用水性樹脂組成物の製造方法について開示している。これによって、実質的に有機溶剤を含む必要のない顔料分散用水性樹脂組成物の製造方法及び揮発性有機化合物の含有量を最小限にすることができる水性塗料組成物を提供できるとしている。
【０００４】
また、特許文献２に記載された発明においては、エポキシエステル変性ビニル重合体エマルジョンとアミン官能基含有水性樹脂とを含有してなる水性樹脂組成物に、必要に応じて顔料、消泡剤、顔料分散剤、可塑剤、有機溶媒、水溶性または水分散性樹脂、金属乾燥剤、表面処理剤等を配合して塗料を作製している。これによって、屈曲性・耐水性・耐食性・耐薬品性に優れ、水性塗料組成物でありながら溶剤系に匹敵するような優れた乾燥性を有する水性樹脂組成物及び水性塗料となるとしている。
【特許文献１】特開２００２−１５５２２９号公報
【特許文献２】特開２００６−０８９５６０号公報
【発明の開示】
【発明が解決しようとする課題】
【０００５】
しかしながら、上記特許文献１に記載の技術においては、実質的に有機溶剤を含まない顔料分散用水性樹脂組成物は得られるとしても、揮発性有機化合物を合成工程で使用しており、揮発性有機化合物を含まない顔料分散用水性樹脂組成物を得ることはできず、更に揮発性有機化合物の含有量を最小限にできる水性塗料組成物の具体的な製造方法及び組成が示されていない。
【０００６】
また、上記特許文献２に記載の技術においては、エポキシエステル変性ビニル重合体エマルジョンを合成する際に乳化重合後のエマルジョンをアンモニア・トリエチルアミン・ジメチルアミノエタノール等の揮発性のアンモニアまたはアミン類を用いて中和しており、水性樹脂組成物にはスチレンを多量に用いているため、必然的に揮発性有機化合物が多く含まれる。更に、水性樹脂組成物から水性塗料を調製する際には、３―メチル―３−メトキシブタノールやシンナーといった有機溶剤を使用しており、揮発性有機化合物の含有量を最小限にできるものではないという問題点があった。
【０００７】
そこで、本発明は、乾燥性・塗膜性能に優れた水性塗料組成物を調製することができ、揮発性有機化合物を含まない水性顔料ペースト、及びその水性顔料ペーストを用いてなり、乾燥性・塗膜性能に優れ、かつ、揮発性有機化合物の含有量を最小限にすることができる水性塗料組成物を提供することを課題とするものである。
【課題を解決するための手段】
【０００８】
請求項１の発明に係る水性顔料ペーストは、揮発性有機化合物を含まない水性顔料ペーストであって、着色顔料及び／または体質顔料及び／または防錆顔料と、分子量が５０００〜３００００の範囲内で酸価が８〜１００の範囲内であるカルボン酸系界面活性剤と、溶媒としての水とを含有するものである。
【０００９】
ここで、「着色顔料及び／または体質顔料及び／または防錆顔料」とは、顔料として、着色顔料のみを含有する場合、体質顔料のみを含有する場合、防錆顔料のみを含有する場合も含み、着色顔料及び体質顔料を含有する場合、体質顔料及び防錆顔料を含有する場合、防錆顔料及び着色顔料を含有する場合も含み、着色顔料及び体質顔料及び防錆顔料を全て含有する場合も含む意味である。
【００１０】
請求項２の発明に係る水性顔料ペーストは、請求項１の構成において、前記水性顔料ペースト中における前記着色顔料、前記体質顔料、前記防錆顔料の合計含有量が１重量％〜８０重量％の範囲内であり、前記カルボン酸系界面活性剤の含有量が０．０１重量％〜１０重量％の範囲内であり、前記溶媒としての水の含有量が１０重量％〜９０重量％の範囲内であるものである。
【００１１】
請求項３の発明に係る水性塗料組成物は、請求項１または請求項２に記載の水性顔料ペーストと、水溶性樹脂及び／またはディスパージョン樹脂及び／またはエマルジョン樹脂と、溶媒としての水とを含有するものである。
【００１２】
ここで、「水溶性樹脂及び／またはディスパージョン樹脂及び／またはエマルジョン樹脂」とは、樹脂として、水溶性樹脂のみを含有する場合、ディスパージョン樹脂のみを含有する場合、エマルジョン樹脂のみを含有する場合も含み、水溶性樹脂及びディスパージョン樹脂を含有する場合、ディスパージョン樹脂及びエマルジョン樹脂を含有する場合、エマルジョン樹脂及び水溶性樹脂を含有する場合も含み、水溶性樹脂及びディスパージョン樹脂及びエマルジョン樹脂を全て含有する場合も含む意味である。
【００１３】
請求項４の発明に係る水性塗料組成物は、請求項３の構成において、前記水性塗料組成物中における前記水性顔料ペーストの含有量が５重量％〜８０重量％の範囲内であり、前記水溶性樹脂、前記ディスパージョン樹脂、前記エマルジョン樹脂の合計含有量が１０重量％〜９０重量％の範囲内であり、前記溶媒としての水の含有量が５重量％〜７０重量％の範囲内であるものである。
【発明の効果】
【００１４】
請求項１の発明に係る水性顔料ペーストは、揮発性有機化合物を含まない水性顔料ペーストであって、着色顔料及び／または体質顔料及び／または防錆顔料と、分子量が５０００〜３００００の範囲内で酸価が８〜１００の範囲内であるカルボン酸系界面活性剤と、溶媒としての水とを含有する。
【００１５】
ここで、「着色顔料」としては、カーボンブラック、酸化チタン、酸化鉄、酸化亜鉛等を用いることができ、「体質顔料」としては、タルク、炭酸カルシウム、硫酸バリウム、マイカ、シリカ、珪藻土等を用いることができ、「防錆顔料」としては、リン酸亜鉛、亜リン酸亜鉛、トリポリリン酸アルミニウム、酸化亜鉛、リンモリブデン酸亜鉛、メタホウ酸バリウム等を用いることができる。
【００１６】
分子量が５０００〜３００００の範囲内であるカルボン酸系界面活性剤を用いることによって、分子量が大きいため官能基の数も多くなって反応性に富むものとなり、更に酸価が８〜１００の範囲内であるカルボン酸系界面活性剤を用いることによって、水酸基・カルボキシル基の数が多くなって、溶媒としての水に対する顔料の分散性が向上して、揮発性有機化合物を含むことなく、均一な水性顔料ペーストを得ることができる。
【００１７】
このようにして、顔料を均一に分散させることができ、乾燥性・塗膜性能に優れた水性塗料組成物を調製することができ、揮発性有機化合物を含まない水性顔料ペーストとなる。
【００１８】
請求項２の発明に係る水性顔料ペーストにおいては、水性顔料ペースト中における着色顔料、体質顔料、防錆顔料の合計含有量が１重量％〜８０重量％の範囲内、より好ましくは３０重量％〜６０重量％の範囲内であり、カルボン酸系界面活性剤の含有量が０．０１重量％〜１０重量％の範囲内、より好ましくは２重量％〜５重量％の範囲内であり、溶媒としての水の含有量が１０重量％〜９０重量％の範囲内、より好ましくは４０重量％〜７０重量％の範囲内である。
【００１９】
顔料の合計含有量が１重量％未満であると、水性塗料組成物とした場合に顔料による塗膜性能効果が小さ過ぎて実用性がなく、一方８０重量％を超えると水性顔料ペーストとして均一に分散することが困難になる。したがって、顔料の合計含有量は１重量％〜８０重量％の範囲内であることが好ましい。更に、顔料の合計含有量が３０重量％以上であれば水性塗料組成物とした場合に顔料による塗膜性能効果が十分発揮され、６０重量％以下であれば水性顔料ペーストとして容易に均一に分散するので、顔料の合計含有量は３０重量％〜６０重量％の範囲内であることがより好ましい。
【００２０】
カルボン酸系界面活性剤の含有量が０．０１重量％未満であると水性顔料ペーストとして均一に分散することが困難になり、１０重量％を超えるとカルボン酸系界面活性剤は高価であるため、水性顔料ペーストとしてのコストが高くなる。したがって、カルボン酸系界面活性剤の含有量は０．０１重量％〜１０重量％の範囲内であることが好ましい。更に、カルボン酸系界面活性剤の含有量が２重量％以上であれば水性顔料ペーストとして容易に均一に分散し、５重量％以下であればコストを低く抑えることができるので、カルボン酸系界面活性剤の含有量は２重量％〜５重量％の範囲内であることがより好ましい。
【００２１】
また、溶媒としての水の含有量が１０重量％未満であると水性顔料ペーストとして均一に分散することが困難になり、一方９０重量％を超えると水分が多過ぎて作業性が悪くなる。したがって、溶媒としての水の含有量は１０重量％〜９０重量％の範囲内であることが好ましい。更に、水の含有量が４０重量％以上であれば水性顔料ペーストとして容易に均一に分散し、７０重量％以下であればより作業性が向上する。したがって、溶媒としての水の含有量は４０重量％〜７０重量％の範囲内であることがより好ましい。
【００２２】
このようにして、顔料を均一に分散させることができ、乾燥性・塗膜性能に優れた水性塗料組成物を調製することができ、揮発性有機化合物を含まない水性顔料ペーストとなる。
【００２３】
請求項３の発明に係る水性塗料組成物は、請求項１または請求項２に記載の水性顔料ペーストと、水溶性樹脂及び／またはディスパージョン樹脂及び／またはエマルジョン樹脂と、溶媒としての水とを含有する。
【００２４】
ここで、「水溶性樹脂」としては、脂肪酸変性樹脂、水溶性エポキシ樹脂、水溶性エポキシエステル樹脂、メラミン樹脂、水溶性アクリル樹脂等を用いることができ、「ディスパージョン樹脂」としては、エポキシエステル樹脂、ウレタン樹脂、アクリル変性エポキシ樹脂、フェノール樹脂等を用いることができ、「エマルジョン樹脂」としては、エポキシ樹脂、ウレタン樹脂、アクリル樹脂、スチレン樹脂、ポリエステル樹脂、ＳＢＲ（スチレンーブタジエン共重合体、スチレン・ブタジエンゴム）、シリコン樹脂等を用いることができる。
【００２５】
上述の如く、請求項１または請求項２に記載の水性顔料ペーストは、揮発性有機化合物を含まず、しかも均一に顔料が分散したペーストなので、これを使用して、水性樹脂である水溶性樹脂及び／またはディスパージョン樹脂及び／またはエマルジョン樹脂を加え、溶媒として水を用いることによって、揮発性有機化合物の含有量を最小限に抑えつつ、塗膜性能に優れた水性塗料組成物を得ることができる。
【００２６】
このようにして、水性顔料ペーストを用いてなり、乾燥性・塗膜性能に優れ、かつ、揮発性有機化合物の含有量を最小限にすることができる水性塗料組成物となる。
【００２７】
請求項４の発明に係る水性塗料組成物においては、水性塗料組成物中における水性顔料ペーストの含有量が５重量％〜８０重量％の範囲内、より好ましくは２０重量％〜６０重量％の範囲内であり、水溶性樹脂、ディスパージョン樹脂、エマルジョン樹脂の合計含有量が１０重量％〜９０重量％の範囲内、より好ましくは３０重量％〜６０重量％の範囲内であり、溶媒としての水の含有量が５重量％〜７０重量％の範囲内、より好ましくは９重量％〜３０重量％の範囲内である。
【００２８】
水性顔料ペーストの含有量が５重量％未満であると顔料による塗膜性能効果が小さ過ぎて実用性がなく、一方８０重量％を超えると樹脂分が少なくなって水性塗料組成物としての付着性が低下する。したがって、水性顔料ペーストの含有量は５重量％〜８０重量％の範囲内であることが好ましい。更に、水性顔料ペーストの含有量が２０重量％以上であれば顔料による塗膜性能効果が十分発揮され、６０重量％以下であれば樹脂分が十分となって水性塗料組成物としての付着性がより向上するので、水性顔料ペーストの含有量は２０重量％〜６０重量％の範囲内であることがより好ましい。
【００２９】
また、樹脂の合計含有量が１０重量％未満であると樹脂分が少なくなって水性塗料組成物としての付着性が低下し、一方９０重量％を超えると水性顔料ペーストの含有量が少なくなって顔料による塗膜性能効果が小さ過ぎて実用性がなくなる。したがって、樹脂の合計含有量は１０重量％〜９０重量％の範囲内であることが好ましい。更に、樹脂の合計含有量が３０重量％以上であれば水性塗料組成物としての付着性がより向上し、６０重量％以下であれば十分な水性顔料ペーストの含有量が確保されて顔料による塗膜性能効果が十分発揮されるので、樹脂の合計含有量は３０重量％〜６０重量％の範囲内であることがより好ましい。
【００３０】
また、溶媒としての水の含有量が５重量％未満であると水性塗料組成物として均一に分散することが困難になり、一方７０重量％を超えると水分が多過ぎて作業性が悪くなる。したがって、溶媒としての水の含有量は５重量％〜７０重量％の範囲内であることが好ましい。更に、水の含有量が９重量％以上であれば水性塗料組成物として容易に均一に分散し、３０重量％以下であればより作業性が向上する。したがって、溶媒としての水の含有量は９重量％〜３０重量％の範囲内であることがより好ましい。
【００３１】
このようにして、水性顔料ペーストを用いてなり、乾燥性・塗膜性能に優れ、かつ、揮発性有機化合物の含有量を最小限にすることができる水性塗料組成物となる。
【発明を実施するための最良の形態】
【００３２】
以下、本発明の実施の形態について説明する。まず、本発明の実施の形態に係る水性顔料ペーストの製造方法について説明する。
【００３３】
本実施の形態に係る水性顔料ペーストにおいては、「着色顔料」としてカーボンブラック、「体質顔料」としてタルク、炭酸カルシウム、硫酸バリウム、「防錆顔料」としてリン酸亜鉛、酸化亜鉛、メタホウ酸バリウムを用いた。また、「分子量が５０００〜３００００の範囲内で酸価が８〜１００の範囲内であるカルボン酸系界面活性剤」として、分子量が１５０００で酸価が３０のカルボン酸系界面活性剤を用いた。
【００３４】
これに溶媒としての水を加えて、実施例１乃至実施例６までの６種類の水性顔料ペーストを作製した。水性顔料ペーストの作製条件としては、分散機として１リットルのサンドミルを使用し、分散メディアとしては２ｍｍのガラスビーズを用いて、１時間分散を行って作製した。実施例１乃至実施例６までの６種類の水性顔料ペーストの成分と配合を表１に示す。
【００３５】
【表１】
2008195742.tif 000002
【００３６】
表１に示されるように、分子量が１５０００で酸価が３０のカルボン酸系界面活性剤の配合量は、実施例１乃至実施例６までの全ての水性顔料ペーストにおいて１０ｇで統一し、溶媒としての水の配合量は実施例１が１５０ｇである以外は、実施例２乃至実施例６までの全ての水性顔料ペーストにおいて２００ｇで統一した。
【００３７】
そして、表１に示されるように、顔料については、実施例１が着色顔料としてのカーボンブラックのみを１００ｇ用いており、実施例２ではカーボンブラックを１００ｇと体質顔料としてのタルクを１００ｇ用いており、実施例３ではカーボンブラックを１００ｇとタルクを１００ｇに加えて、防錆顔料としてのリン酸亜鉛を２０ｇ用いている。
【００３８】
また、実施例４では着色顔料としてカーボンブラック５０ｇと、体質顔料としてタルク５０ｇと炭酸カルシウム５０ｇを用いており、加えて防錆顔料としてリン酸亜鉛１０ｇと酸化亜鉛１０ｇとを配合している。更に、実施例５では着色顔料としてカーボンブラック５０ｇと、体質顔料として炭酸カルシウム５０ｇと硫酸バリウム５０ｇを用いており、加えて防錆顔料としてリン酸亜鉛１０ｇとメタホウ酸バリウム１０ｇとを配合している。また、実施例６では着色顔料としてカーボンブラック５０ｇと、体質顔料としてタルク５０ｇと炭酸カルシウム５０ｇと硫酸バリウム５０ｇを用いており、加えて防錆顔料としてリン酸亜鉛５ｇと酸化亜鉛５ｇとメタホウ酸バリウム５ｇとを配合している。
【００３９】
ここで、実施例１の配合では顔料としてのカーボンブラックの含有量が３８．４６重量％、カルボン酸系界面活性剤の含有量が３．８５重量％、水の含有量が５７．６９重量％となる。実施例２の配合では顔料としてのカーボンブラック及びタルクの合計含有量が４８．７８重量％、カルボン酸系界面活性剤の含有量が２．４４重量％、水の含有量が４８．７８重量％となる。また、実施例３の配合では顔料としてのカーボンブラック、タルク及びリン酸亜鉛の合計含有量が５１．１６重量％、カルボン酸系界面活性剤の含有量が２．３３重量％、水の含有量が４６．５１重量％となる。
【００４０】
更に、実施例４の配合では顔料としてのカーボンブラック、タルク、炭酸カルシウム、リン酸亜鉛及び酸化亜鉛の合計含有量が４４．７４重量％、カルボン酸系界面活性剤の含有量が２．６３重量％、水の含有量が５２．６３重量％となる。同じく、実施例５の配合では顔料としてのカーボンブラック、炭酸カルシウム、硫酸バリウム、リン酸亜鉛及びメタホウ酸バリウムの合計含有量が４４．７４重量％、カルボン酸系界面活性剤の含有量が２．６３重量％、水の含有量が５２．６３重量％となる。また、実施例６の配合では顔料としてのカーボンブラック、タルク、炭酸カルシウム、硫酸バリウム、リン酸亜鉛、酸化亜鉛及びメタホウ酸バリウムの合計含有量が５０．５９重量％、カルボン酸系界面活性剤の含有量が２．３５重量％、水の含有量が４７．０６重量％となる。
【００４１】
このように、本実施の形態に係る実施例１乃至実施例６までの６種類の水性顔料ペーストは、全て請求項２の発明に係る着色顔料、体質顔料、防錆顔料の合計含有量が１重量％〜８０重量％の範囲内であり、分子量が５０００〜３００００の範囲内で酸価が８〜１００の範囲内であるカルボン酸系界面活性剤の含有量が０．０１重量％〜１０重量％の範囲内であり、溶媒としての水の含有量が１０重量％〜９０重量％の範囲内であるという要件を満たしている。
【００４２】
更に、実施例１乃至実施例６までの６種類の水性顔料ペーストは、全て、着色顔料、体質顔料、防錆顔料の合計含有量がより好ましくは３０重量％〜６０重量％の範囲内であり、分子量が５０００〜３００００の範囲内で酸価が８〜１００の範囲内であるカルボン酸系界面活性剤の含有量がより好ましくは２重量％〜５重量％の範囲内であり、溶媒としての水の含有量がより好ましくは４０重量％〜７０重量％の範囲内であるという要件をも満たしている。
【００４３】
したがって、本実施の形態に係る実施例１乃至実施例６までの６種類の水性顔料ペーストは、揮発性有機化合物を含むことなく、均一な分散状態を得ることができる。上述した作製条件による分散後の６種類の水性顔料ペーストの状態について、表１の下段に示す。表１の下段に示されるように、実施例１乃至実施例６に係る水性顔料ペーストは、いずれも良好な分散状態を示しており、２０℃における粘度が２５０ｃＰ〜４００ｃＰと適切な粘度範囲内である。また、揮発性有機化合物（ＶＯＣ）の含有量はゼロである。
【００４４】
このように、本実施の形態に係る実施例１乃至実施例６までの６種類の水性顔料ペーストは、着色顔料、体質顔料、防錆顔料の顔料を均一に分散させることができ、揮発性有機化合物（ＶＯＣ）を全く含まないものである。
【００４５】
次に、これらの水性顔料ペーストを用いて、水性樹脂と溶媒としての水を添加することによって、本実施の形態に係る水性塗料組成物を調製した。本実施の形態においては、水性樹脂として「水溶性樹脂」としての水溶性エポキシエステル樹脂、「ディスパージョン樹脂」としてのエポキシエステル樹脂、アクリル変性エポキシ樹脂、「エマルジョン樹脂」としてのエポキシ樹脂、ウレタン樹脂、アクリル樹脂を使用した。
【００４６】
また、本実施の形態においては、水性顔料ペーストとして上記実施例１乃至実施例６の６種類の水性顔料ペーストのうち、実施例３及び実施例６の水性顔料ペーストを使用して、実施例７乃至実施例１２までの６種類の水性塗料組成物を作製した。本実施の形態に係る実施例７乃至実施例１２の水性塗料組成物の成分と配合を表２の上段に示す。
【００４７】
【表２】
2008195742.tif 000003
【００４８】
表２の上段に示されるように、実施例７乃至実施例１２の６種類の水性塗料組成物の配合は、全て、水性顔料ペーストが１００ｇ、水性樹脂が１００ｇ、水が２０ｇで統一されている。したがって、本実施の形態に係る水性塗料組成物における水性顔料ペーストの含有量は４５．４５５重量％であり、水溶性樹脂、ディスパージョン樹脂、エマルジョン樹脂の水性樹脂の含有量は４５．４５５重量％であり、溶媒としての水の含有量は９．０９重量％である。
【００４９】
このように、本実施の形態に係る実施例７乃至実施例１２の６種類の水性塗料組成物は、全て、請求項４の発明に係る水性塗料組成物中における水性顔料ペーストの含有量が５重量％〜８０重量％の範囲内であり、水溶性樹脂、ディスパージョン樹脂、エマルジョン樹脂の合計含有量が１０重量％〜９０重量％の範囲内であり、溶媒としての水の含有量が５重量％〜７０重量％の範囲内であるという要件を満たしている。
【００５０】
更に、本実施の形態に係る実施例７乃至実施例１２の６種類の水性塗料組成物は、全て、水性塗料組成物中における水性顔料ペーストの含有量がより好ましくは２０重量％〜６０重量％の範囲内であり、水溶性樹脂、ディスパージョン樹脂、エマルジョン樹脂の合計含有量がより好ましくは３０重量％〜６０重量％の範囲内であり、溶媒としての水の含有量がより好ましくは９重量％〜３０重量％の範囲内であるという要件をも満たしている。
【００５１】
本実施の形態に係る実施例７乃至実施例１２の６種類の水性塗料組成物は、それぞれ水性樹脂の種類が異なっている。即ち、表２の上段に示されるように、実施例７においては水性樹脂として水溶性樹脂である水溶性エポキシエステル樹脂を用いており、実施例８においてはディスパージョン樹脂であるエポキシエステルディスパージョンを用いており、実施例９においてはディスパージョン樹脂であるアクリル変性エポキシ樹脂を用いている。また、実施例１０においてはエマルジョン樹脂であるウレタンエマルジョンを用いており、実施例１１においてはエマルジョン樹脂であるアクリルエマルジョンを用いており、実施例１２においてはエマルジョン樹脂であるエポキシエマルジョンを用いている。
【００５２】
具体的には、水溶性エポキシエステル樹脂としては、大日本インキ工業（株）製のウォーターゾールＥＦ５４８０を使用した。また、エポキシエステルディスパージョンとしては、大日本インキ工業（株）製のウォーターゾールＥＦＤ５５０１を使用した。更に、アクリル変性エポキシ樹脂としては、荒川化学工業（株）製のモデビクス３０２を使用した。また、ウレタンエマルジョンとしては、第一工業製薬（株）製のスパーフレックス８３０を使用した。更に、アクリルエマルジョンとしては、大日本インキ工業（株）製のボーンコートＥＣ７４０ＥＦを使用した。また、エポキシエマルジョンとしては、旭電化工業（株）製のＥＭ０４８７を使用した。
【００５３】
これらの６種類の水性塗料組成物について、供試体を作製して塗料としての性能評価を実施した。供試体の作製方法は、基板として未処理軟鋼板（ＳＰＣＣ−ＳＤ）を使用して、溶剤洗浄により脱脂した後に、水性塗料組成物をエアースプレー塗装によって鋼板表面に２０μｍ〜２５μｍの膜厚になるように塗布して、室温（２０℃）放置によって乾燥した。この供試体について、それぞれ揮発性有機化合物（ＶＯＣ）の含有量、乾燥性、及び塗膜性能を評価した。なお、塗膜性能については、室温（２０℃）で７日間放置した供試体を用いて試験した。性能評価の結果を、表２の下段に示す。
【００５４】
表２の下段に示されるように、揮発性有機化合物（ＶＯＣ）の含有量については、実施例７が４％、実施例８が３％、実施例９が４％、実施例１０乃至実施例１２が１％以下であり、いずれも非常に少なく、水性塗料組成物として揮発性有機化合物の含有量が少ないという結果が得られた。
【００５５】
また、乾燥性についても、指触乾燥（塗装面に指で３ｋｇ荷重し指に塗料が付着しなくなる時間）が実施例７乃至実施例９については１０分〜１５分と短く、実施例１０乃至実施例１２については６分〜７分とより短く、半硬化乾燥（塗装面に指で３ｋｇ荷重し塗装面に指紋跡がつかなくなる時間）が実施例７乃至実施例９については１５分〜３０分と短く、実施例１０乃至実施例１２については１０分〜１２分とより短く、いずれも乾燥性に優れていることが分かった。
【００５６】
次に、塗膜性能の評価の結果について説明する。まず、塗膜の付着性については、ＪＩＳ−Ｋ５６００−５−６に準じて評価した。即ち、供試体の塗膜面にカッターナイフで縦横に１ｍｍ間隔で各１１本の切り込みを入れて、合計１００個の１ｍｍ×１ｍｍの桝目を形成した。そして、粘着性セロハンテープをこれら１００個の桝目の上から貼り付けて一気に剥がし、剥離した桝目の個数を数えた。その結果、表２の下段に示されるように、実施例７乃至実施例１２のいずれの水性塗料組成物を塗布してなる塗膜についても、剥離した桝目の個数はゼロであり、塗膜の付着性が非常に優れていることが分かった。
【００５７】
次に、塗膜の硬度については、ＪＩＳ−Ｋ５６００−５−４に準じて評価した。即ち、いわゆる鉛筆硬度測定装置を用いて、鉛筆硬度を測定した。その結果、表２の下段に示されるように、実施例７乃至実施例１２のいずれの水性塗料組成物を塗布してなる塗膜についても、鉛筆硬度はＨＢであり、水性塗料組成物を塗布してなる塗膜としては十分な硬度を有していることが分かった。また、塗膜の光沢度については、ＪＩＳ−Ｋ５６００−４−７に準じて評価した。その結果、実施例７乃至実施例１２のいずれの水性塗料組成物を塗布してなる塗膜についても、２０〜２５と十分な光沢を有していた。
【００５８】
最後に、塗膜の耐食性について、ＳＳＴ（塩水噴霧試験）及び耐水性試験によって評価した。ＳＳＴ（塩水噴霧試験）については、供試体の塗膜面にカッターナイフでクロスカットを入れ、塩水噴霧試験機を用いて、ＪＩＳ−Ｚ２３７１に準じて供試体を塩水噴霧条件下において、２４０時間後と４８０時間後に取り出して、それぞれクロスカットからの片錆巾を測定した。その結果、２４０時間後においては、実施例７乃至実施例１２のいずれの水性塗料組成物を塗布してなる塗膜についても、クロスカットからの片錆巾は３．０ｍｍ未満（○）であり、良好な耐食性を示した。
【００５９】
これに対して、４８０時間後においては、実施例７乃至実施例９の水性塗料組成物を塗布してなる塗膜についてはクロスカットからの片錆巾は３．０ｍｍ未満（○）であったが、実施例１０乃至実施例１２の水性塗料組成物を塗布してなる塗膜については、クロスカットからの片錆巾が約３．０ｍｍ（△）または３．０ｍｍを超えていた（×）。しかし、通常の用途については、２４０時間後に○の評価であれば十分な耐食性を有していると考えられる。
【００６０】
また、耐水性試験については供試体を４０℃の純水に規定時間浸漬した後、上記ＪＩＳ−Ｋ５６００−５−６に準じて塗膜に１００個の桝目を形成し、セロハンテープによる剥離試験を行ったところ、実施例７乃至実施例１２のいずれの水性塗料組成物を塗布してなる塗膜についても、剥離した桝目の個数はゼロであり、塗膜の耐水性が非常に優れていることが分かった。
【００６１】
このように、本実施の形態に係る実施例７乃至実施例１２の水性塗料組成物においては、本実施の形態に係る実施例１乃至実施例６の水性顔料ペーストが、揮発性有機化合物を含まず、しかも均一に顔料が分散したペーストなので、このうち実施例３及び実施例６の水性顔料ペーストを使用して、水性樹脂である水溶性樹脂またはディスパージョン樹脂またはエマルジョン樹脂を加え、溶媒として水を用いることによって、揮発性有機化合物の含有量を最小限に抑えつつ、塗膜性能に優れた水性塗料組成物となる。
【００６２】
これに対して、上記実施例１乃至実施例６に係る水性顔料ペーストとの比較のため、比較例１乃至比較例６の水性顔料ペーストを作製して、その特性を検討した。比較例１乃至比較例６に係る水性顔料ペーストが上記実施例１乃至実施例６に係る水性顔料ペーストと異なるのは、分子量が１５０００で酸価が２０のカルボン酸系界面活性剤の代わりに、分子量及び酸価が異なるカルボン酸系界面活性剤を用いた点である。
【００６３】
即ち、比較例１乃至比較例６の水性顔料ペーストにおいては、カルボン酸系界面活性剤として、カルボン酸系界面活性剤Ａ，カルボン酸系界面活性剤Ｂまたはカルボン酸系界面活性剤Ｃを使用した。カルボン酸系界面活性剤Ａは分子量が約８００で酸価が５、カルボン酸系界面活性剤Ｂは分子量が約８００で酸価が１０、カルボン酸系界面活性剤Ｃは分子量が約２００００で酸価が５である。
【００６４】
したがって、カルボン酸系界面活性剤Ａは、本発明の請求項１に係る「分子量が５０００〜３００００の範囲内で酸価が８〜１００の範囲内」という要件を、分子量・酸価のいずれについても満たしておらず、カルボン酸系界面活性剤Ｂは、酸価の要件は満たしているが分子量の要件を満たしておらず、カルボン酸系界面活性剤Ｃは、分子量の要件は満たしているが酸価の要件を満たしていない。比較例１乃至比較例６の水性顔料ペーストの配合を、表３に示す。
【００６５】
【表３】
2008195742.tif 000004
【００６６】
表３に示されるように、比較例１及び比較例２においてはカルボン酸系界面活性剤Ａを用いて、顔料として着色顔料であるカーボンブラックを１００ｇ、カルボン酸系界面活性剤Ａを比較例１においては１０ｇ、比較例２においては５０ｇ、溶媒としての水を比較例１においては１５０ｇ、比較例２においては２００ｇ配合している。また、比較例３においてはカルボン酸系界面活性剤Ｂを用いて、カーボンブラックを１００ｇ、カルボン酸系界面活性剤Ｂを５０ｇ、溶媒としての水を２００ｇ配合している。
【００６７】
更に、比較例４、比較例５及び比較例６においてはカルボン酸系界面活性剤Ｃを用いており、比較例４においてはカーボンブラックを１００ｇ、カルボン酸系界面活性剤Ｃを５０ｇ、溶媒としての水を２００ｇ配合している。また、比較例５においてはカーボンブラックを５０ｇと、体質顔料である炭酸カルシウムと硫酸バリウムを５０ｇずつ、更に防錆顔料であるリン酸亜鉛とメタホウ酸バリウムを１０ｇずつ配合し、溶媒としての水を２００ｇ配合している。そして、比較例６においてはカーボンブラックを５０ｇと、体質顔料であるタルクと炭酸カルシウムと硫酸バリウムを５０ｇずつ、更に防錆顔料であるリン酸亜鉛と酸化亜鉛とメタホウ酸バリウムを５ｇずつ配合し、溶媒としての水を２００ｇ配合している。
【００６８】
したがって、比較例１の配合では顔料としてのカーボンブラックの含有量が３８．４６重量％、カルボン酸系界面活性剤Ａの含有量が３．８５重量％、水の含有量が５７．６９重量％となる。これは、上記実施例１の配合割合と全く同一である。また、比較例２・比較例３・比較例４の配合では、顔料としてのカーボンブラックの含有量が２８．５７重量％、カルボン酸系界面活性剤Ａ・Ｂ・Ｃの各含有量が１４．２９重量％、水の含有量が５７．１４重量％となる。
【００６９】
更に、比較例５の配合では、顔料としてのカーボンブラック、炭酸カルシウム、硫酸バリウム、リン酸亜鉛、メタホウ酸バリウムの合計含有量が４０．４８重量％、カルボン酸系界面活性剤Ｃの含有量が１１．９０重量％、水の含有量が４７．６２重量％となる。また、比較例６の配合では、顔料としてのカーボンブラック、タルク、炭酸カルシウム、硫酸バリウム、リン酸亜鉛、酸化亜鉛、メタホウ酸バリウムの合計含有量が４６．２４重量％、カルボン酸系界面活性剤Ｃの含有量が１０．７５重量％、水の含有量が４３．０１重量％となる。
【００７０】
このように、比較例１を除いて、比較例２乃至比較例６の５種類の水性顔料ペーストは、全て請求項２の発明に係る着色顔料、体質顔料、防錆顔料の合計含有量が１重量％〜８０重量％の範囲内であり、カルボン酸系界面活性剤の含有量が０．０１重量％〜１０重量％の範囲内であり、溶媒としての水の含有量が１０重量％〜９０重量％の範囲内であるという要件を満たしていない。
【００７１】
比較例１乃至比較例６の水性顔料ペーストの作製条件としては、上記実施例１乃至実施例６に係る水性顔料ペーストと全く同様に、分散機として１リットルのサンドミルを使用し、分散メディアとしては２ｍｍのガラスビーズを用いて、１時間分散を行って作製した。分散後の６種類の水性顔料ペーストの状態について、表３の下段に示す。表３の下段に示されるように、比較例１乃至比較例６に係る水性顔料ペーストは、いずれも分散させることができず、良好な水性顔料ペーストを得ることができなかった。
【００７２】
このように、本発明の請求項１に係る「分子量が５０００〜３００００の範囲内で酸価が８〜１００の範囲内であるカルボン酸系界面活性剤」を用いるという要件を満たさないと、良好な水性顔料ペーストを得ることができないことが明らかになった。
【００７３】
本実施の形態においては、「分子量が５０００〜３００００の範囲内で酸価が８〜１００の範囲内であるカルボン酸系界面活性剤」として、分子量が１５０００で酸価が２０のカルボン酸系界面活性剤を用いているが、分子量が５０００〜３００００の範囲内で酸価が８〜１００の範囲内という条件を満たせば、その他のカルボン酸系界面活性剤を用いることもできる。
【００７４】
また、本実施の形態においては、「着色顔料」としてカーボンブラック、「体質顔料」としてタルク、炭酸カルシウム、硫酸バリウム、「防錆顔料」としてリン酸亜鉛、酸化亜鉛、メタホウ酸バリウムを用いた場合について説明したが、「着色顔料」としては、他にも酸化チタン、酸化鉄、酸化亜鉛等を始めとして様々な化合物を用いることができる。また、「体質顔料」としては、他にもマイカ、シリカ、珪藻土等を始めとして様々な化合物を用いることができる。更に、「防錆顔料」としては、他にも亜リン酸亜鉛、トリポリリン酸アルミニウム、リンモリブデン酸亜鉛等を始めとして様々な化合物を用いることができる。
【００７５】
本発明を実施するに際しては、水性顔料ペースト及び水性塗料組成物のその他の部分の構成、組成、配合、成分、形状、数量、材質、大きさ、製造方法等についても、本実施の形態及び各実施例に限定されるものではない。